(57)【要約】ポリアルキレングリコール基油成分を有し、耐摩剤、抗酸化剤、及び金属不活性化剤、並びに任意に耐蝕剤、及び蒸気相耐蝕剤を含む、スライディングベーン式回転圧縮機において使用する潤滑剤組成物。ポリアルキレングリコール基油成分は、５個以下の炭素原子を有する化合物により重合開始された、エチレンオキシド（ＥＯ）：プロピレンオキシド（ＰＯ）の比が３：１から１：３、好ましくは１．５：１から１：１．５の範囲にあるエチレンオキシドとプロピレンオキシドとのランダム共重合体である。
2004524414.tif 000002
【特許請求の範囲】
【請求項１】
ａ）ポリアルキレングリコールが、５個以下の炭素原子を有する化合物により重合開始された、エチレンオキシド（ＥＯ）：プロピレンオキシド（ＰＯ）の比が３：１から１：３の範囲にあるエチレンオキシドとプロピレンオキシドとのランダム共重合体を含む、ポリアルキレングリコール基油成分、
ｂ）組成物の全質量に基づいて０．０１％〜１０％の耐摩剤、
ｃ）組成物の全質量に基づいて０．０５％〜５％の抗酸化剤、
ｄ）組成物の全質量に基づいて０％〜１％の金属不活性化剤、
ｅ）組成物の全質量に基づいて０％〜２％の耐蝕剤、及び
ｆ）組成物の全質量に基づいて０％〜２％の蒸気相耐蝕剤、
を含む、スライディングベーン式回転圧縮機において使用する潤滑剤組成物。
【請求項２】
ポリアルキレングリコール基油成分が、ポリアルキレングリコールの動粘度が圧縮機の運転温度及び圧力で少なくとも１０センチストークス、より好ましくは少なくとも１２センチストークスであるような分子量を有する、請求項１に記載の潤滑剤組成物。
【請求項３】
ポリアルキレングリコール基油成分が１００℃で少なくとも１０センチストークス、より好ましくは少なくとも１２センチストークスであるようなの動粘度を有する、請求項１に記載の潤滑剤組成物。
【請求項４】
ポリアルキレングリコール基油成分が、ＥＯ：ＰＯの比が２：１から１：２の範囲、より好ましくは１．５：１から１：１の範囲にあり、特に１：１である、請求項１〜３のいずれか一項に記載の潤滑剤組成物。
【請求項５】
ポリアルキレングリコール基油成分が、メタノール又はブタノールにより重合開始された、請求項１〜４のいずれか一項に記載の潤滑剤組成物。
【請求項６】
ポリアルキレングリコール基油成分が、少なくとも１５０の粘度指数、及びより好ましくは少なくとも２００の粘度指数を有する、請求項１〜５のいずれか一項に記載の潤滑剤組成物。
【請求項７】
ポリアルキレングリコール基油成分が、−１０℃未満、より好ましくは−２０℃未満、及び特に−３０℃未満の流動点を有する、請求項１〜６のいずれか一項に記載の潤滑剤組成物。
【請求項８】
ポリアルキレングリコール基油成分が、０．２ｍｇＫＯＨ／ｇ未満の酸価を有する、請求項１〜７のいずれか一項に記載の潤滑剤組成物。
【請求項９】
実質的に粘度改善剤を含まない、請求項１〜８のいずれか一項に記載の潤滑剤組成物。
【請求項１０】
組成物の全質量に基づいて０．１％〜５％、より特に０．５％〜２．５％の耐摩剤を含む、請求項１〜９のいずれか一項に記載の潤滑剤組成物。
【請求項１１】
耐摩剤が、耐摩剤は、ホスフェート、ホスファイト、チオホスフェート、チオホスファイト、ジチオカルボメート、アミンホスフェート及びそれらの混合物から選択される、請求項１〜１０のいずれか一項に記載の潤滑剤組成物。
【請求項１２】
組成物の全質量に基づいて０．５％〜２．５％の抗酸化剤を含む、請求項１〜１１のいずれか一項に記載の潤滑剤組成物。
【請求項１３】
抗酸化剤が高温抗酸化剤、中温抗酸化剤、及びそれらの混合物から選択される、請求項１〜１２のいずれか一項に記載の潤滑剤組成物。
【請求項１４】
高温抗酸化剤が、アミン系無灰抗酸化剤、アルキル化フェニルナフチルアミン、アルキル化ジフェニルアミン、重合ヒドロキシキノリン、イミノジベンジル又はこれらの混合物から選択される、請求項１３に記載の潤滑剤組成物。
【請求項１５】
中温抗酸化剤が、ガラート、立体障害フェノール系抗酸化剤、ジフェノール系抗酸化剤、又はこれらの混合物から選択される、請求項１３に記載の潤滑剤組成物。
【請求項１６】
組成物の全質量に基づいて０．１％〜０．５％の金属不活性化剤を含む、請求項１〜１５のいずれか一項に記載の潤滑剤組成物。
【請求項１７】
金属不活性化剤がガラート、イミダゾール、ベンゾイミダゾール、ピラゾール、ベンゾトリアゾール、トルトリアゾール、２−メチルベンゾイミダゾール、３，５−ジメチルピラゾール、メチレンビス−ベンゾトリアゾール又はそれらの混合物から選択される、請求項１〜１６のいずれか一項に記載の潤滑剤組成物。
【請求項１８】
組成物の全質量に基づいて０．１％〜２％、特に０．１％〜０．５％の金属不活性化剤を含む、請求項１〜１７のいずれか一項に記載の潤滑剤組成物。
【請求項１９】
耐蝕剤が無灰耐蝕剤である、請求項１〜１８のいずれか一項に記載の潤滑剤組成物。
【請求項２０】
耐蝕剤がアミンナフタレンスルホネート、アミンホスフェート、アルケニルコハク酸半エステル、有機ポリカルボン酸又はこれらの混合物から選択される、請求項１〜１９のいずれか一項に記載の潤滑剤組成物。
【請求項２１】
組成物の全質量に基づいて０．０５％〜２％、特に０．１〜０．５の蒸気相耐蝕剤を含む、請求項１〜２０のいずれか一項に記載の潤滑剤組成物。
【請求項２２】
蒸気相耐蝕剤がジカルボン酸、シリコーン、シロキサン、シラン、シリケート、揮発性アミン又はこれらの混合物から選択される、請求項１〜２１のいずれか一項に記載の潤滑剤組成物。
【請求項２３】
０．５ｍｇＫＯＨ／ｇ未満の酸価を有する、請求項１〜２２のいずれか一項に記載の潤滑剤組成物。
【請求項２４】
ａ）ポリアルキレングリコールが、メタノール又はブタノールにより重合開始された、エチレンオキシド（ＥＯ）：プロピレンオキシド（ＰＯ）の比が１．５：１から１：１．５の範囲にあるエチレンオキシドとプロピレンオキシドとのランダム共重合体を含み、１００℃において少なくとも１２センチストークスの動粘度を有するポリアルキレングリコール基油成分、
ｂ）組成物の全質量に基づいて０．０１％〜１０％の耐摩剤、
ｃ）組成物の全質量に基づいて０．０５％〜５％の抗酸化剤、
ｄ）組成物の全質量に基づいて０．１％〜１％の金属不活性化剤、
ｅ）組成物の全質量に基づいて０％〜２％の耐蝕剤、及び
ｆ）組成物の全質量に基づいて０％〜２％の蒸気相耐蝕剤、
を含む、スライディングベーン式回転圧縮機において使用する潤滑剤組成物。
【請求項２５】
請求項１〜２４のいずれか一項に記載の潤滑剤組成物のスライディングベーン式回転圧縮機における使用。
【請求項２６】
請求項１〜２４のいずれか一項に記載の潤滑剤組成物を用いることを含む、スライディングベーン式回転圧縮機の潤滑方法。
【請求項２７】
請求項１〜２４のいずれか一項に記載の潤滑剤組成物を充填した、スライディングベーン式回転圧縮機。
【発明の詳細な説明】
【技術分野】
【０００１】
本発明は、ガス圧縮機、特にスライディングベーン式回転圧縮機（sliding-vane rotary compressors）において使用する潤滑剤組成物に関する。
【０００２】
多くの用途において直接に使用するため、あるいはタンク又はパイプラインで移送するために空気、二酸化炭素、水素、ヘリウム及び炭化水素ガスを圧縮することが必要となる。その炭化水素ガスには、圧縮された天然ガス、地中埋設ガス、バイオガス、ダイジェスターガス（digester gas）及び坑口ガスが含まれる。これらの用途において、可動部分を有する圧縮機において、摩擦及び摩耗を減少し、又所定の設計においては密封効果を具備することが必要とされる。多くのガスは、それらの供給源に基づいて、圧縮機が作動する環境を過酷なものとする上で有意な性質の不純物を含む。例えば、炭化水素ガスは、しばしば２０％までの硫化水素及び／又は５０％までの二酸化炭素を含む。
【０００３】
ガスを圧縮する圧縮機には、スクリュー式、往復式、スクロール式、及びスライディングベーン式回転圧縮機が含まれる。これらの圧縮機を潤滑する潤滑剤には、鉱油、白油、ポリαオレフィン（PAOｓ）及びポリアルキレングリコール（PAGｓ）が含まれる。ＰＡＧｓのような合成潤滑剤は、スクリュー式及び往復式圧縮機において成功裏に使用されるが、スクロール式及びスライディングベーン式回転圧縮機においてそれらを使用することは上手くいかなかった。これは、恐らくそれらの圧縮機において加えられる高付加の所為、特にスライディングベーン式回転圧縮機のベーン先端において、特にガイド孔を往復動するベーンの側面に沿って加えられる、スライディングベーン式回転圧縮機における高負荷の所為であろう。これらの問題は、摩耗を生ずる炭化水素ガス中の酸性不純物により悪化する。
【０００４】
スライディングベーン式回転圧縮機については、その潤滑剤は、典型的には鉱油であった。しかしながら、圧縮されたガスにより潤滑剤が希釈されるので、特に炭化水素ガスの場合、潤滑剤の効率性が制約されて、圧縮機寿命が相対的に短く、例えば２０００時間である。現在までそれに代わるものとして使用されている潤滑剤は、（所定の炭化水素と共にのみ使用されるが）ポリαオレフィン潤滑剤である。
【０００５】
明らかに、補給の点から、多くのガス用途の圧縮機に使用できる潤滑剤組成物を有することが有利である。
【発明の開示】
【発明が解決しようとする課題】
【０００６】
本発明の目的は、スライディングベーン式回転圧縮機において使用するのに適した潤滑剤組成物を提供することである。
【課題を解決するための手段】
【０００７】
本発明において、スライディングベーン式回転圧縮機において使用される潤滑剤組成物は、
ａ）ポリアルキレングリコールが、５個以下の炭素原子を有する化合物により重合開始された、エチレンオキシド（ＥＯ）：プロピレンオキシド（ＰＯ）の比が３：１から１：３の範囲にあるエチレンオキシドとプロピレンオキシドとのランダム共重合体を含む、ポリアルキレングリコール基油成分、
ｂ）組成物の全質量に基づいて０．０１％〜１０％の耐摩剤（antiwear additive）、
ｃ）組成物の全質量に基づいて０．０５％〜５％の抗酸化剤（antioxidant）、
ｄ）組成物の全質量に基づいて０％〜１％の金属不活性化剤(metal passivator)、
ｅ）組成物の全質量に基づいて０％〜２％の耐蝕剤(anticorrosion agent)、及び
ｆ）組成物の全質量に基づいて０％〜２％の蒸気相耐蝕剤（anticorrosion agent）、
を含む。
【０００８】
ポリアルキレングリコール及びその製造方法は、「合成潤滑剤及び高性能ファンクショナル（Synthetic Lubricants and High-Performance Functional）第２版、Ｌｅｓｌｉｅ  Ｒ  Ｒｕｄｎｉｃｋ及びＲｏｎａｌｄ  Ｌ  Ｓｈｂｋｉｎ編、１９９９、０−８２４７−０１９４−１」に記載されている。特に、その刊行物の第１部第６節が参考となる。
【０００９】
本発明において好ましいポリアルキレングリコールは、ポリアルキレングリコールの動粘度が圧縮機の運転温度及び圧力で、少なくとも１０センチストークス、より好ましくは少なくとも１２センチストークスとなるような分子量を有する。特に、本発明において好ましいポリアルキレングリコールは、１００℃において、動粘度が少なくとも１０ｃＳｔ、より好ましくは１２ｃＳｔである。
【００１０】
本発明において好ましいポリアルキレングリコールは、２：１から１：２の範囲にある（ＥＯ）：プロピレンオキシド（ＰＯ）の比を有し、より好ましくは１．５：１から１：１．５の範囲、特に１：１を有する。更に、本発明において好ましいポリアルキレングリコールは、メタノール又はブタノールにより重合開始される。
【００１１】
好ましいポリアルキレングリコールは、粘度指数が少なくとも１５０、より好ましくは少なくとも２００である。本発明における好ましい組成物は、組成物中に粘度改善剤を有していない。
【００１２】
好ましいポリアルキレングリコールは、−１０℃未満、より好ましくは−２０℃未満、及び特に−３０℃未満の流動点を有する。
【００１３】
好ましいポリアルキレングリコールは、０．２ｍｇＫＯＨ／ｇの酸価を有する。
【００１４】
好ましくは、潤滑剤組成物は、組成物の全質量に基づいて０．１％〜５％、より特に０．５％〜２．５％の耐摩剤を含む。
【００１５】
好ましい耐摩剤は、ホスフェート、ホスファイト、チオホスフェート、チオホスファイト、ジチオカルボメート、アミンホスフェート及びそれらの混合物から選択される。
【００１６】
好ましくは、潤滑剤組成物は、組成物の全質量に基づいて０．５％〜２．５％の抗酸化剤を含む。
【００１７】
好ましい抗酸化剤は、高温抗酸化剤、例えばアミン系無灰抗酸化剤、アルキル化フェニルナフチルアミン、アルキル化ジフェニルアミン、重合ヒドロキシキノリン、イミノジベンジル、及び中温抗酸化剤、例えばガラート（gallates）、立体障害フェノール系抗酸化剤、ジフェノール系抗酸化剤及びそれらの混合物から選択される。適切な高温抗酸化剤の例としては、ｐ，ｐ−ジオクチルジフェニルアミン、オクチルフェニルナフチルアミン、重合１，２−ジヒドロ−２，２，４−トリメチルキノリンが含まれる。適切な中温抗酸化剤の例としては、６−ｔ−ブチルフェノール、２，６−ジブチルフェノール、及び４−メチル−２，６−ジ−ｔ−ブチルフェノール、２，６−ジ−ｔ−ブチル−α−ジメチルアミノ−ｐ−クレゾール、没食子酸プロピル（propyl gallate）、及び４，４’−メチレン−ビス（１，１−ジメチル−エチル）−フェノールが含まれる。
【００１８】
金属不活性化剤には、銅、ホワイトメタル、つまり亜鉛、アルミニウム等、及びそれらの合金、並びに鉛含有合金を含む合金が含まれる。
【００１９】
好ましくは、潤滑剤組成物は、組成物の全質量に基づいて０．０５％〜０．５％の金属不活性化剤を含む。適切な金属不活性化剤には、ガラート、イミダゾール、ベンゾイミダゾール、ピラゾール、ベンゾトリアゾール、トルトリアゾール、２−メチルベンゾイミダゾール、３，５−ジメチルピラゾール、メチレンビス−ベンゾトリアゾール又はそれらの混合物が含まれる。
【００２０】
好ましくは、腐食（corrosion）の防止のための物質を選択する等の他の手段がない場合、潤滑剤組成物には、組成物の全質量に基づいて０．１％〜２％、特に０．１〜０．５の無灰耐蝕剤が含まれる。適切な無灰耐蝕剤には、アミンナフタレンスルホネート、アミンホスフェート、アルケニルコハク酸半エステル、有機ポリカルボン酸又はこれらの混合物が含まれる。特に、エチレンジアミンジノニルナフタレンスルホナネート及びリン酸モノヘキシルエステルの脂肪族アミン塩、並びにそれらの混合物である。
【００２１】
好ましくは、腐食の防止のための物質を選択する等の他の手段がない場合で、特に酸性不純物（サワーガス）を含むガス用途においては、潤滑剤組成物には、組成物の全質量に基づいて０．０５％〜２％、より特に０．１〜０．５の蒸気相耐蝕剤（vapour phase anticorrosion additive）が含まれる。圧縮機の一部は、潤滑剤組成物に浸液されるが、ガス、及びそのガスが運ぶ攻撃的な不純物に曝される圧縮機の一部及びそれに結合したパイプ装置等がある。蒸気相耐蝕剤は、圧縮機の運転温度で潤滑剤組成物から蒸発して、他の曝露された表面を被覆して攻撃から守る。適切な蒸気相耐蝕剤の例として、ジカルボン酸、シリコーン、シロキサン、シラン、シリケート、揮発性アミン又はこれらの混合物が含まれる。特に、ジカルボン酸は、Ｃ7以上の酸、例えばドデカン二酸であり、ケイ素含有化合物には、デカメチルシクロペンタシロキサン、ジメチルシロキサンペンタマー、トリメチルシリル（２，６−ジ（トリメチルシロキシ）フェニル）メタノエート、トリエトキシ（３，３，４，４，５，５，６，６，７，７，８，８，８−トリデカフルオロオクチル）シラン、及びテトラエチルシリケートが含まれ、また揮発性アミンには、一級アミン、トリプロピルアミン、及びエチル−ジ−２−エチルヘキシルアミンが含まれる。
【００２２】
本発明の潤滑剤組成物は、又、公知の機能性を有する他の一種以上の潤滑剤を０．０００１〜２０％、より好ましくは０．０１〜１０％、特に好ましくは０．０１〜５％の含有量で含むことができる。適切な添加剤には、極限加圧剤（extreme pressure agents）、酸捕捉剤、気泡剤、消泡剤、安定剤、界面活性剤、潤滑性改善剤又は油性剤、及び摩擦改善剤が含まれる。
【００２３】
本発明の他の側面において、本発明は、
ａ）ポリアルキレングリコールが、炭素数５以下の化合物により重合開始された、エチレンオキシド（ＥＯ）：プロピレンオキシド（ＰＯ）の比が３：１から１：３の範囲にあるエチレンオキシドとプロピレンオキシドとのランダム共重合体を含むポリアルキレングリコール基油成分、
ｂ）組成物の全質量に基づいて０．０１％〜１０％の耐摩剤、
ｃ）組成物の全質量に基づいて０．０５％〜５％の抗酸化剤、
ｄ）組成物の全質量に基づいて０．１％〜１％の金属不活性化剤、
ｅ）組成物の全質量に基づいて０％〜２％の耐蝕剤、及び
ｆ）組成物の全質量に基づいて０％〜２％の蒸気相耐蝕剤、
を含む潤滑剤組成物の、スライディングベーン式回転圧縮機における使用に関する。
【００２４】
本発明の他の側面において、回転ベーン圧縮機の潤滑方法は、
ａ）ポリアルキレングリコールが、炭素数５以下の化合物により重合開始された、エチレンオキシド（ＥＯ）：プロピレンオキシド（ＰＯ）の比が３：１から１：３の範囲にあるエチレンオキシドとプロピレンオキシドとのランダム共重合体を含むポリアルキレングリコール基油成分、
ｂ）組成物の全質量に基づいて０．０１％〜１０％の耐摩剤、
ｃ）組成物の全質量に基づいて０．０５％〜５％の抗酸化剤、
ｄ）組成物の全質量に基づいて０．１％〜１％の金属不活性化剤、
ｅ）組成物の全質量に基づいて０％〜２％の耐蝕剤、及び
ｆ）組成物の全質量に基づいて０％〜２％の蒸気相耐蝕剤、
を含む潤滑剤組成物を使用することを含む。
【００２５】
本発明の更に他の側面において、スライディングベーン式回転圧縮機は、
ａ）ポリアルキレングリコールが、炭素数５以下の化合物により重合開始された、エチレンオキシド（ＥＯ）：プロピレンオキシド（ＰＯ）の比が３：１から１：３の範囲にあるエチレンオキシドとプロピレンオキシドとのランダム共重合体を含むポリアルキレングリコール基油成分、
ｂ）組成物の全質量に基づいて０．０１％〜１０％の耐摩剤、
ｃ）組成物の全質量に基づいて０．０５％〜５％の抗酸化剤、
ｄ）組成物の全質量に基づいて０．１％〜１％の金属不活性化剤、
ｅ）組成物の全質量に基づいて０％〜２％の耐蝕剤、及び
ｆ）組成物の全質量に基づいて０％〜２％の蒸気相耐蝕剤、
を含む潤滑剤組成物が充填される。
【００２６】
本発明の特に好ましい実施形態において、スライディングベーン式回転圧縮機に使用される潤滑剤組成物は、
ａ）ポリアルキレングリコールが、メタノール又はブタノールにより重合開始された、エチレンオキシド（ＥＯ）：プロピレンオキシド（ＰＯ）の比が１．５：１から１：１．５の範囲にあるエチレンオキシドとプロピレンオキシドとのランダム共重合体を含むポリアルキレングリコール基油成分、
ｂ）組成物の全質量に基づいて０．１％〜５％の耐摩剤、
ｃ）組成物の全質量に基づいて０．５％〜２．５％の抗酸化剤、
ｄ）組成物の全質量に基づいて０．１％〜０．５％の金属不活性化剤、
ｅ）組成物の全質量に基づいて０％〜２％の耐蝕剤、及び
ｆ）組成物の全質量に基づいて０％〜０．５％の蒸気相耐蝕剤、
を含む。
【００２７】
本発明に係る好ましい潤滑剤組成物は、本質的に前記ポリアルキレングリコール基油成分と添加剤からなる。
【００２８】
本発明に係る好ましい潤滑剤組成物は、０．５ｍｇＫＯＨ／ｇ未満の酸価を有する。
【００２９】
本発明の潤滑剤組成物は、各種のガスのスライディングベーン式回転圧縮機において優れた潤滑性を提供できる。特に、ポリアルキレングリコールは、ガスに対して比較的低い溶解性を有するが、水の吸収能を有する。その低いガス吸収性は、特定の添加剤と共に、確実に、スライディングベーンとその先端とを潤滑性し、又そのベーン先端で、各ベーンの高圧力側と低圧力側を密封できる適正な潤滑剤組成物を提供できる。
【００３０】
スライディングベーン式回転圧縮機は、かなりの運転休止期間を有するので、本発明に係る潤滑剤組成物が、圧縮機が冷却されたときにガスから凝縮される水を吸収する性能を有することは、圧縮機に水が遊離状態で残存する場合に比較する場合、その水による金属の腐食を最小化でき、あるいは防止できる。幾つかのガス、例えば炭化水素ガスは、かなりの湿気を持ち、かなりの量の水を装置中に凝縮させて、圧縮機の油溜めにためる傾向にある。本発明の潤滑剤組成物は、圧縮機の通常運転温度にわたり、水と共に単相を形成する。圧縮機の起動後に吸収された水は、潤滑剤組成物の効率性に悪影響をせず、潤滑剤組成物と水の単相は、装置を通じてポンプ輸送されて装置を潤滑する。圧縮機は運転温度にまで加熱するので、吸収された水は、潤滑剤組成物から揮発して、圧縮機を流れるガス流により圧縮機から掃引される。
【００３１】
これは、鉱油及びＰＡＯ潤滑剤と対称をなしており、鉱油及びＰＡＯは、水に非混和性であり、又それ故、遊離水を圧縮機中に溜めさせることになり、特に酸性環境下に腐食問題を生起し、又潤滑剤の代わりにその水が、圧縮機の起動時に装置を通って、装置を潤滑するためのポンプで給送される問題があり、この水は、圧縮機を潤滑するのに有効でない。
【００３２】
本発明に係る潤滑剤組成物は、又、炭化水素ガス及び空気を含む種々のガスのポンプ給送用圧縮機を作動するのに利点を有する。以上のとおり、本発明は、圧縮機製造業者が、多グレード用の分離貯蔵タンクを準備することにより不適当な潤滑剤等を圧縮機に充填する問題を回避できる、一つの等級の潤滑剤ストックのみを必要とするという、大きな補給上の利点を提供できる。
【００３３】
スライディングベーン式圧縮機のメンテナンス経費が少ないことは、特にガスブースター用途、とりわけマイクロタービン用途に有用となる。
【００３４】
ブースター装置は、空気又はガスを大気圧以上、更にそれ以上の圧力に加圧する。ブースター装置は、多用途を有し、特にオイル及びガス並びに関連する分野に於いて多くの用途を有する。ガスブースティングの例として、油井ガスのパイプラインへの供給、及び天然ガスのガスタービンへの供給がある。これら後者の用途において、圧縮機は、タービンの連続運転に必要とされる流速と圧力でガスを供給するのに使用される。タービンへ供給されるガス中に搬送されるたとえ少量の石油系潤滑剤でも、タービンへのガス供給ノズル中に炭素質堆積物を生成し、流れを規制し、又発火を生じ得る。本発明の潤滑剤組成物が前記物質の搬入が少ないこと、高温安定性であること、及び清浄燃焼性であることにより、特に前記役割に適している。これらの用途において、ガス圧縮は、圧力差、馬力、及びガス分析値に基づいて一段階でも多段階でもよい。
【００３５】
本発明について、添付図面及び下記の実施例を参照して、事例により以下に詳細に説明する。
【００３６】
図１において、スライディングベーン式回転圧縮機１０は、円筒状空腔部１４を有するハウジング１２を有する。高圧ガス出口１８は、ガス入り口１６から円周上の離れた位置で空腔部１４から伸びる。ローター２０は、軸の周りに回転するように空腔部１４内に装着され、その軸はローター２０がローター２０の回転方向で出口１８と入り口１６の間でスライディング接触するように空腔部１４の軸から偏心配置されている。
【００３７】
ローターは、円周部に等円周間隔で離間するスロット２２を有している。そのスロット２２は、ローター２０の軸上に中心を持つ円に直交する方向に延長するが、ローター２０より小さい直径であり、ここで、スロット２２は、ローターの回転方向にローターに対して傾斜している。各スロット２２は、ベーン２４を装着し、このベーン２４は各々、空腔部１４に係合するローター２０に対して外部方向の遠心力により、スロット２２中をスライド可能になっている。
【００３８】
運転中、ローター２０の回転は、ベーン２４を空腔部１４に係合するように押し付けられ、隣接するベーン２４間で可変ガス圧縮容積部２６を画定する。入口１６を介してガス圧縮容積部２６に入るガスは、ベーン２４が出口１８に近づくに連れて容積が減少する容積部２６が空腔部１４内を押しやられると共に、圧縮される。
【００３９】
潤滑剤組成物は、圧縮機１０中に存在して、ベーンがスロット２２中でスライドするに連れてベーン２２の側面を潤滑する。潤滑剤組成物は、又、各ベーン２２の高圧側と低圧側との間を潤滑し、又十分にシールする。
【００４０】
実施例１
本発明の潤滑剤組成物（試料１及び２）は、基油成分としてＥＯ：ＰＯ比が１：１の、ブタノールで重合開始されたポリアルキレングリコールであり、表１に示される添加剤を有する。
【００４１】
【表１】
2004524414.tif 000003
【００４２】
表中に示された全ての％は、全組成物に基づく質量％である。
【００４３】
試料１及び２は、表２中に示される特性を有する。
【００４４】
【表２】
2004524414.tif 000004
【００４５】
実施例２
試料１、及び比較試料、つまり試料３−ａ：商取引名Ｈｙｄｒｏｖａｎｅ２０００でＣｏｍｐａｉｒ  Ｈｙｄｒｏｖａｎｅで入手可能のスライディングベーン式回転圧縮機に使用される商業上入手可能の鉱油組成物、及び試料４：商取引名Ｃｏｍｐａｉｒ  ＣＳ３００でＣｏｍｐａｉｒから入手可能のスライディングベーン式回転圧縮機に使用される商業上入手可能のナフタレートエステル組成物に対する、炭化水素、例えばヘプタンの効果をテストした。生の試料の粘度を先ず測定することによりテストを実施した。その後、ヘプタンに曝露した後のこれら試料の粘度を測定した。それら試料を試料４０ｍｌを測定シリンダー中に注入して、又４ｍｌ、つまり１０％のヘプタンをシリンダー中に加えることにより、ヘプタンに曝露した。この試料とヘプタンを５分間一緒に撹拌して、その後、１時間分離するままに放置した。その試料から分離したヘプタン層は、その後除去され、試料の粘度が測定された。このテストを、新たな量の試料について、８ｍｌ、つまり２０％、１２ｍｌ、つまり３０％、及び１６ｍｌ、つまり４０％の含有量のヘプタンを添加して繰り返した。
【００４６】
テストされた試料の各々の粘度を、ＡＳＴＭ  Ｄ４４５法により４０℃で測定した。
【００４７】
その結果を表３に示し、又図２に図示する。それから判るように、試料１の粘度は、商業上入手可能の試料３及び４の粘度に比べて、高炭化水素含量においてかなり高いままであり、結果として試料１の潤滑効果は、試料３及び４の潤滑効果に比べて、これらの高含量条件下で優れている。
【００４８】
【表３】
2004524414.tif 000005
【００４９】
実施例３
試料１及び３の金属表面からの除去抵抗性を炭化水素について試験した。液体ヘプタンによる洗浄除去される潤滑剤の相対抵抗性を決定するために、簡単な実験方法を開発した。試料あたり５枚の鋼板をホワイトスピリット及びアセトン中で完全に洗浄し、その後吊るして乾燥する。各鋼板を触れないで小数第４位まで秤量する。この清浄で乾燥した鋼板を試料中に印のついたところ迄浸漬し、再度吊るす。１時間後、鋼板を再度秤量する。その結果から、各洗浄後に鋼板上に残される潤滑剤量が算出でき、グラフにプロットできる。この試料片は、その後、ヘプタンに浸漬され、除去され、１時間後、再度秤量された。これを４回繰り返した。この方法を、試料２を用いて新規の試料片により繰り返した。
【００５０】
その結果を表４に示し、又図３に図示する。それから判るように、試料片上の試料１の量、及びそのとしての残留潤滑剤組成物の厚さは、試料３のものに比べて、かなり高い。このことは、圧縮機の始動において、特に圧縮機が暫くの間使用されていない場合、特に重要である。この潤滑剤組成物膜の保持により、確実に潤滑すべき表面が潤滑され、金属同士の接触をしないようにされる。
【００５１】
【表４】
2004524414.tif 000006
【００５２】
実施例４
運転条件下で熱分解に対する潤滑剤組成物の性能を検査するために、アルミニウム加熱ブロック中のガラス管内に同量の試料１と試料４を入れた。鋼板試料片（７６ｍｍ×１３ｍｍ×３ｍｍサイズ）を試料１及び４を含む各々のガラス管中に入れた。これらガラス管を、加熱ブロック外に位置した蒸留水を有するそれぞれ同様の管にシリコーン管を介して結合した。吸収管中の水の機能は、潤滑剤組成物の試料から揮発した分解生成物を吸収することであった。
【００５３】
圧縮乾燥窒素を、１リットル／時間の割合で、試料１と４をそれぞれ入れた各管および水を有する各管に順次通す。この試験を１７５℃で１６８時間実施した。
【００５４】
試験期間後、４０℃における動粘度と酸価（中和価）について、これら試料を試験して、ついで潤滑剤組成物の性能評価のために、これらパラメーターの初期測定値と比較した。その酸価測定値は、試料１と試料４に関して回収された水の酸価を示すものであって、その測定結果は、潤滑剤組成物の分解物からの低分子量の酸が試料１及び４から揮発した事実を示している。
【００５５】
この結果を表５に示す。
【００５６】
【表５】
2004524414.tif 000007
【００５７】
試料１は、試料４に比べて、粘度及び酸価において変化がより小さい。
【００５８】
実施例５
Ｍｏｂｉｌ社から入手可能のＰＡＯである、試料１、３、及び４と、Ｃｏｍｐａｉｒ社からＣｏｍｐａｉｒ  ＣＳ５００の取引名で入手可能のスライディングベーン式回転圧縮機で使用されるフタレートエステル組成物である試料５及び６の潤滑剤組成物を、それぞれＣｏｐｍｐａｉｒ−Ｈｙｄｒｏｖａｎｅ空気圧縮機に充填した。この圧縮機を、潤滑剤組成物のサンプリングをするための間中断する他は、連続運転した。この組成物の試料を、鉄含有量について分析した。この鉄分の含有量は、圧縮機の摩耗を表わす。この結果を図４に表示する。鉱油の通常のオイル交換間隔は、２０００時間とグラフ上に表示される。そのグラフは、２５００時間までしか上昇していないが、実際には停止されるまで、合計４０００時間、この試験運転が継続された。
【００５９】
図４から判るとおり、本発明に従う試料１は、本発明に関連して使用される通常の潤滑剤組成物よりかなり優れた特性を示した。
【００６０】
実施例５
試料１を基礎とする仕様を有する潤滑剤組成物を使用したフィールド試験において、攻撃性（酸性）ガス組成物を含む油井用途において使用される圧縮機は、８０００時間の使用時間を超えた。同様に、マイクロタービン用途において、圧縮機は１００００時間の使用時間を超えた。
【００６１】
本発明の潤滑剤組成物により、圧縮機中の潤滑剤を、現存の潤滑剤組成物を使用するのに必要な例えば２０００時間の使用間隔よりもっと長い圧縮機使用間隔で、例えば１年で交換可能にできる。
【図面の簡単な説明】
【００６２】
【図１】図１は、スライディングベーン式回転圧縮機の横断面を示す。
【図２】図２は、実施例２により得られた結果のグラフ表示である。
【図３】図３は、実施例３により得られた結果のグラフ表示である。
【図４】図４は、実施例５により得られた結果のグラフ表示である。
【図２】
2004524414.tif 000008
【図３】
2004524414.tif 000009
【図４】
2004524414.tif 000010
【国際公開パンフレット】
2004524414.tif 000011
2004524414.tif 000012
2004524414.tif 000013
2004524414.tif 000014
2004524414.tif 000015
2004524414.tif 000016
2004524414.tif 000017
2004524414.tif 000018
2004524414.tif 000019
2004524414.tif 000020
2004524414.tif 000021
2004524414.tif 000022
2004524414.tif 000023
2004524414.tif 000024
2004524414.tif 000025
2004524414.tif 000026
2004524414.tif 000027
【国際調査報告】
2004524414.tif 000028
2004524414.tif 000029
2004524414.tif 000030
2004524414.tif 000031